(57)【要約】  少なくとも１つの精密表面を有する物品を形成するプロセスが開示される。プロセスは、マンドレルの表面と接触している薄板を用意することを含む。その後、プロセスは、薄板がマンドレル表面上に引き寄せられ、それにより、薄板をマンドレル表面の形状に実質的に合わせるように、折り畳み式囲いを使って、薄板の両側間に圧力差を設けることを含む。その後、成形された薄板は支持部材に固定され、物品を確定する。その後、物品はマンドレルから取り外される。薄板の前面は、物品の精密表面を確定する。適応光学系および精密物品を用いる方法に加えて、両面精密物品の形成プロセスも開示される。【選択図】なし【特許請求の範囲】
【請求項１】
精密物品を形成するプロセスであって、
前面および背面を有する薄板材料を用意すること、
前記薄板材料の前面を、表面が一定の表面形状を有するマンドレルの表面と接触させること、
前記薄板の少なくとも一部および前記マンドレルの少なくとも一部の周りに折り畳み式囲いを配置して、密閉された内部を形成し、前記薄板の背面の一部を外部環境と繋げること、
前記密閉された内部に少なくとも部分真空を形成し、前記密閉された内部と前記外部環境との間に圧力差を設定し、それにより、前記薄板を前記マンドレル表面に実質的に合わせて、成形された薄板を形成すること、
前記薄板の裏側を支持構造物に固定して、前記精密物品を確定すること、および
前記精密物品を前記マンドレルから取り外すこと、を含むプロセス。
【請求項２】
前記外部環境が１気圧の圧力を有する、請求項１に記載のプロセス。
【請求項３】
前記外部環境が、一定の圧力を備えた内部を有する環境制御チャンバーにより定められ、前記内部圧が、１気圧〜１０気圧に制御可能である、請求項１または２の内の少なくとも１項に記載のプロセス。
【請求項４】
前記薄板がガラスから作製される、請求項１〜３の内の少なくとも１項に記載のプロセス。
【請求項５】
前記マンドレルが前記折り畳み式囲い内にある、請求項１〜４の内の少なくとも１項に記載のプロセス。
【請求項６】
前記成形された薄板の前面を１層または複数層の材料でコーティングし、一定の選択波長または一定の選択範囲の波長での反射面を確定することをさらに含む、請求項１〜５の内の少なくとも１項に記載のプロセス。
【請求項７】
前記支持構造物が、１つの層の固定材料により前記成形された薄板に固定される、請求項１〜６の内の少なくとも１項に記載のプロセス。
【請求項８】
前記固定材料層が、５０ミクロンの名目厚さを有する接着剤である、請求項７に記載のプロセス。
【請求項９】
前記折り畳み式囲いがバッグの形態である、請求項１〜８のいずれか１項に記載のプロセス。
【請求項１０】
前記精密物品がミラーを確定する、請求項１〜９のいずれか１項に記載のプロセス。
【請求項１１】
精密表面を有する物品を形成するプロセスであって、
前側および背側の相対する面を有する薄板を用意し、前記前面を一定の表面形状を有するマンドレルの表面と接触させること、
前記薄板が前記マンドレル表面に引き寄せられ、それにより、前記薄板を前記マンドレル表面の形状に実質的に合わせて、成形された薄板を形成させるように前記薄板の前面と背面との間に圧力差を設けること、
前記成形された薄板を支持部材に固定し、前記物品を確定すること；および前記物品を前記マンドレルから取り外し、前記成形された薄板の前記前面が前記物品の精密表面を確定すること、を含むプロセス。
【請求項１２】
前記圧力差が名目上１気圧である、請求項１１に記載のプロセス。
【請求項１３】
前記圧力差が、１気圧〜１０気圧である、請求項１１または１２の内の少なくとも１項に記載のプロセス。
【請求項１４】
前記薄板がガラスから作製される、請求項１１〜１３の内の少なくとも１項に記載のプロセス。
【請求項１５】
前記圧力差の形成が、前記薄板の少なくとも一部および前記マンドレルの少なくとも一部の周りに折り畳み式囲いを配置し、密閉された内部を形成し、前記密閉された内部を少なくとも部分的に排気することを含む、請求項１１〜１４の内の少なくとも１項に記載のプロセス。
【請求項１６】
前記精密表面を１層または複数層の材料でコーティングし、選択波長または一定の選択範囲の波長での反射面を確定することをさらに含む、請求項１１〜１５の内の少なくとも１項に記載のプロセス。
【請求項１７】
前記支持構造物が、１つの層の固定材料により前記成形された薄板に固定される、請求項１１〜１６の内の少なくとも１項に記載のプロセス。
【請求項１８】
前記固定材料層が、５０ミクロンの名目厚さを有する接着剤である、請求項１７に記載のプロセス。
【請求項１９】
両面精密物品を形成するプロセスであって、
それぞれ前側と背側の相対する面を有する第１と第２の薄板を用意すること、前記端壁板のそれぞれの前記前面を第１と第２の整列されたマンドレルのそれぞれの第１と第２の表面と接触させ、前記第１のマンドレル表面が第１の表面形状を有し、前記第２のマンドレル表面が前記第１の表面形状に対し相補的な第２の表面形状を有すること；
前記第１と第２の薄板がそれらの対応する第１と第２のマンドレル表面に引き寄せられ、それにより、前記第１と第２の薄板を前記それぞれの第１と第２のマンドレル表面の前記表面形状に実質的に合わせて、第１と第２の成形された薄板をそれぞれ形成させるように、それぞれの前記第１と第２の薄板の前面と背面の間に圧力差を設けること；
前記成形された薄板を共通の支持部材の相対する側に固定し、物品を確定すること；
および前記第１と第２のマンドレルから前記物品を取り外し、前記第１と第２の成形された薄板の前記前面が前記両面精密物品の前記第１と第２の精密表面を確定すること、を含むプロセス。
【請求項２０】
前記両面精密物品が２ｍｍ〜６ｍｍの範囲の実質的に均一な厚さを有する、請求項１９に記載のプロセス。
【請求項２１】
前記支持部材が、１ｍｍ〜２ｍｍの範囲の実質的に均一な厚さを有するガラスまたは軽量金属の固体層である、請求項１９または２０の少なくとも１項に記載のプロセス。
【請求項２２】
前記精密物品が少なくとも１メートルの直径を有する、請求項１９〜２１の内の少なくとも１項に記載のプロセス。
【請求項２３】
適応光学系を形成するプロセスであって、
請求項１９〜２２の内の少なくとも１項に記載のプロセスを実施して、前記両面精密物品を形成すること、および
前記第１の精密表面を、独立にアドレスで参照できる、前記両面精密物品を局所的に変形させるように配置された一連のアクチュエータを使って操作可能なように支持して、前記第２の精密表面に対する選択表面形状を決定すること、を含むプロセス。
【請求項２４】
前記アクチュエータが、前記選択表面形状を決定するようにアクチュエータを独立に作動させる組込型命令を有する非一時的コンピュータ可読媒体を含む制御装置に操作可能なように接続された、請求項２３に記載のプロセス。
【発明の詳細な説明】
【技術分野】
【０００１】
本開示は、精密物品を形成するプロセス、特に、精密表面を有する物品の形成プロセスに関する。
【０００２】
本明細書で言及されるいずれの刊行物または特許文書の全開示も、参照によって本明細書に援用される。
【背景技術】
【０００３】
精密物品は、少なくとも１つの精密な部分を有し、種々の商業上および産業上の用途に使用される対象物である。１つの精密物品の種類は、ミラーなどの光学部品である。この場合、精密な部分は、鏡面である。このような光学部品は、特に大規模な、例えば、望遠鏡などの大きな光学機器用の大きなミラーの場合には、大きなミラーを形成するのが困難で高価となりがちである。
【０００４】
したがって、規模拡大可能で、簡単かつ経済性にも優れる精密物品の作製プロセスが必要とされている。
【発明の概要】
【課題を解決するための手段】
【０００５】
本開示は、少なくとも１つの精密表面を有する物品である、精密物品を形成するプロセスに関する。本開示のある態様はまた、本明細書で開示のプロセスにより形成された製品としての精密物品に関する。
【０００６】
本開示のいくつかの態様には、精密表面を有する物品を形成するプロセスが含まれる。プロセスは、マンドレルの表面と接触している薄板を用意することを含む。その後、プロセスは、薄板がマンドレル表面上に引き寄せられ、それにより、薄板をマンドレル表面の形状に実質的に合わせるように、折り畳み式囲いを使って、薄板の両側間に圧力差を設けることを含む。その後、成形された薄板は支持部材に固定され、物品を確定する。その後、物品はマンドレルから取り外される。薄板の前面は、物品の精密表面を確定する。
【０００７】
本開示のいくつかの態様は、両面精密物品および適応光学系の形成プロセスならびに精密物品を用いる方法を含む。
【０００８】
本開示のある態様は、精密表面を形成するプロセスである。プロセスは、前面および背面を有する薄板材料を用意すること；一定の表面形状を有するマンドレルの表面と薄板材料の前面とを接触させること；薄板の少なくとも一部およびマンドレルの少なくとも一部のまわりに折り畳み式囲いを配置して密閉された内部を形成し、薄板の背面の一部を外部環境と繋げること；密閉された内部で少なくとも部分真空を形成して、密閉された内部と外部環境との間で圧力差を設定し、それにより、薄板をマンドレル表面に実質的に合わせて成形された薄板を形成させること；薄板の裏側を支持構造物に固定し、精密物品を確定すること；および精密物品をマンドレルから取り外すこと、を含む。
【０００９】
本開示の別の態様は、外部環境が１気圧の圧力を有する上記のプロセスである。
【００１０】
本開示の別の態様は、外部環境が、一定の圧力を備えた内部を有する環境制御チャンバーにより規定され、内部圧は、例えば、１気圧〜１０気圧に制御可能な、上記のプロセスである。
【００１１】
本開示の別の態様は、薄板がガラスから作製される、上記のプロセスである。
【００１２】
本開示の別の態様は、マンドレルが折り畳み式囲いの内部にある、上記のプロセスである。
【００１３】
本開示の別の態様は、成形された薄板の前面を１層または複数層の材料でコーティングし、一定の選択波長または一定の選択範囲の波長での反射面を確定することをさらに含む、上記プロセスである。
【００１４】
本開示の別の態様は、１つの層の固定材料により、支持構造物が成形された薄板に固定される、上記のプロセスである。
【００１５】
本開示の別の態様は、固定材料層が、名目厚さ５０ミクロンの接着剤である、上記のプロセスである。
【００１６】
本開示の別の態様は、折り畳み式囲いがバッグの形態である、上記のプロセスである。
【００１７】
本開示の別の態様は、精密物品がミラーを確定する、上記のプロセスである。
【００１８】
本開示の別の態様は、精密表面を有する物品を形成するプロセスである。プロセスは、前側と背側の相対する面を有する薄板を用意すること、および前面をある一定の表面形状を有するマンドレルの表面と接触させること；薄板がマンドレル表面に引き寄せられ、それにより、薄板をマンドレル表面の形状に実質的に合わせて、成形された薄板を形成させるように薄板の前面と背面との間に圧力差を設けること；成形された薄板を支持部材に固定し、物品を確定すること；および物品をマンドレルから取り外し、成形された薄板の前面が物品の精密表面を確定すること、を含む。
【００１９】
本開示の別の態様は、圧力差が名目上１気圧である、上記のプロセスである。
【００２０】
本開示の別の態様は、圧力差が１気圧〜１０気圧である、上記のプロセスである。
【００２１】
本開示の別の態様は、薄板がガラスから作製される、上記のプロセスである。
【００２２】
本開示の別の態様は、圧力差の形成が、薄板の少なくとも一部と、マンドレルの少なくとも一部の周りに折り畳み式囲いを配置し、密閉された内部を形成し、密閉された内部を少なくとも部分的に排気することを含む、上記のプロセスである。
【００２３】
本開示の別の態様は、精密表面を１層または複数層の材料でコーティングし、選択波長または一定の選択範囲の波長での反射面を確定することをさらに含む、上記プロセスである。
【００２４】
本開示の別の態様は、１つの層の固定材料により、支持構造物が成形された薄板に固定される、上記のプロセスである。
【００２５】
本開示の別の態様は、固定材料層が、名目厚さ５０ミクロンの接着剤である、上記のプロセスである。
【００２６】
本開示の別の態様は、両面精密物品を形成するプロセスである。プロセスは、それぞれ前側と背側の相対する面を有する第１と第２の薄板を用意すること；端壁板のそれぞれの前面を第１と第２の整列されたマンドレルのそれぞれの第１と第２の表面と接触させ、第１のマンドレル表面が第１の表面形状を有し、第２のマンドレル表面が第１の表面形状に対し相補的な第２の表面形状を有すること；第１と第２の薄板がそれらの対応する第１と第２のマンドレル表面に引き寄せられ、それにより、第１と第２の薄板をそれぞれの第１と第２のマンドレル表面の表面形状に実質的に合わせて、第１と第２の成形された薄板をそれぞれ形成させるように、それぞれの第１と第２の薄板の前面と背面の間に圧力差を設けること；成形された薄板を共通の支持部材の相対する側に固定し、物品を確定すること；および第１と第２のマンドレルから物品を取り外し、第１と第２の成形された薄板の前面が両面精密物品の第１と第２の精密表面を確定すること、を含む。
【００２７】
本開示の別の態様は、両面精密物品が２ｍｍ〜６ｍｍの範囲の実質的に均一な厚さを有する、上記のプロセスである。
【００２８】
本開示の別の態様は、支持部材が、１ｍｍ〜２ｍｍの範囲の実質的に均一な厚さを有するガラスまたは軽量金属の固体層である、上記のプロセスである。
【００２９】
本開示の別の態様は、精密物品が少なくとも１メートルの直径を有する、上記のプロセスである。
【００３０】
本開示の別の態様は、適応光学系を形成するプロセスである。プロセスは、上記プロセスを実施して、両面精密物品を形成すること；および第１の精密表面を独立にアドレスで参照でき、両面精密物品を局所的に変形させるように配置された一連のアクチュエータを使って操作可能なように支持して、第２の精密表面に対する選択表面形状を確定すること、を含む。
【００３１】
本開示の別の態様は、アクチュエータが、選択表面形状を確定するようにアクチュエータを独立に作動させる組込型命令を有する非一時的コンピュータ可読媒体を含む制御装置に操作可能なように接続された、上記のプロセスである。
【００３２】
追加の特徴および利点は、後続の発明を実施するための形態の項で示され、一部は、当業者なら、説明から、または明細書およびその特許請求の範囲、ならびに添付図面に記載の実施形態を実施することにより、容易に明らかになるであろう。前出の一般的説明および以下の発明を実施するための形態の両方は、単に、例示的なものであり、特許請求の範囲の本質および特性の理解のために概要または枠組みを提供することを意図していることを理解されたい。
【００３３】
添付の図面は、さらなる理解を得るために含められたものであり、本明細書の一部に組み込まれると共に本明細書の一部をなすものである。図面は、１種または複数の実施形態を例示し、発明を実施するための形態と共に、種々の実施形態の原理と操作を説明するものである。したがって、本開示は、付属の図面と併せて考察することにより、以下の発明を実施するための形態からより完全に理解されよう。
【図面の簡単な説明】
【００３４】
【図１】マンドレルの表面に接触させようとしている薄板の例の概略側面図である。
【図２Ａ】マンドレルの表面形状の例を示すマンドレルの例の断面図である。
【図２Ｂ】マンドレルの表面形状の例を示すマンドレルの例の断面図である。
【図２Ｃ】マンドレルの表面形状の例を示すマンドレルの例の断面図である。
【図３】薄板およびマンドレルに対し操作可能なように配置され、薄板の両側に圧力差の形成を可能とする密閉された内部を形成する折り畳み式囲いを示す部分的な切取り図である。
【図４】薄板をマンドレル表面に引き寄せさせる圧力差によりマンドレル表面に実質的に合わせるように成形された薄板を示し、また、折り畳み式囲いの収縮状態を示す図である。
【図５】この図は、図３と類似であり、折り畳み式囲いの密閉された内部の外部環境が、例えば、他の部品の製造プロセスの中に、より大きな圧力差を付与するまたは締め付け圧力を付与する制御が可能なように、環境制御チャンバーが、薄板、マンドレルおよび折り畳み式囲いを含む実施形態を示す。
【図６】この図は、図４と類似であり、固定材料を使って、成形された薄板の背面に固定されるプロセスにおける支持構造物を示す。
【図７】この図は、図６と類似であり、固定材料を使って、成形された薄板の背面に固定された支持構造物を示し、この固定材料は、この時点で、薄層の固定材料の形態である。
【図８】マンドレル表面から取り外されている精密物品を示す図である。
【図９Ａ】この図は、図７に類似であり、相補的な表面形状を有する、２つの整列されたマンドレルを使って両面精密物品を形成するための配置例を示す。
【図９Ｂ】層状構造物の中央の１つの固体材料層として、支持構造物を示す、両面精密物品の一部の拡大断面図である。
【図１０】本明細書で開示の両面精密物品を用いた適応光学系の例の拡大断面図である。
【発明を実施するための形態】
【００３５】
以降で、本開示の種々の実施形態に関して詳細に言及し、その実施例を添付図面に例示している。可能な限り、全図面を通して、同じまたは類似の参照番号および記号を使用して同じまたは類似の部品が参照される。図面は必ずしも一定の縮尺ではなく、当業者は本開示の重要な態様を説明するために図面が簡略化されていることをわかるであろう。
【００３６】
以下に示す特許請求の範囲は、この発明を実施するための形態に組み込まれ、その一部を構成する。
【００３７】
図１を参照すると、表面２２を有するマンドレル２０に対して、前面１２および背面１４を有する薄板１０が用意されている。一例では、名目上平坦または平面状で、可撓性となるように十分に薄い薄板１０から着手される。さらなる一例では、薄板１０は変形可能である。一例では、薄板１０は、既知の大きさの表面粗さを有し、さらなる一例では、この表面粗さは、与えられた用途に対する特定の許容範囲未満である。薄板１０は、充分に薄いため、後述のように処理した場合にマンドレル表面２２の形をとることができる。一例では、薄板１０は、約１０ミクロン〜約２ｍｍの範囲、または約１０ミクロン〜約１ｍｍの範囲の厚さを有する。薄板１０の正確な厚さは、薄板の材料および変形される程度、ならびに意図される精密物品の横方向寸法（例えば、直径または類似の寸法）に依存する。
【００３８】
薄板１０用の材料の例は、ガラス、例えば、フロートガラスである。フロートガラスは極めて良好な（すなわち、比較的小さい）、例えば、通常、数ナノメートルから ナノメートル以下のオーダーの表面粗さを有する。他方では、フロートガラスは、フローティングプロセス中に引き起こされるうねりに起因して相対的に良くない表面形状を有し、したがって、通常は、精密光学素子用としては不適切であると見なされている。フロートガラスの表面形状の変動（振幅）は、１ｍｍ〜１０ｍｍの空間周波数にわたり、約０．２５ミクロン〜１ミクロンのオーダーであり得る。このような表面形状特性は、１λ〜４λ（λは光の可視波長）に歪んだ光学的反射をもたらすことがある。このような工学的反射は、普通の光学用途に対しては、受け入れられないと見なされるのが通常である。しかし、このようなうねりは実質的に低減または除去できるために、本明細書で開示のプロセスは、このような欠点を有するこのような材料の使用を可能とする。薄板１０用のその他の物質には、他のタイプのガラスおよび高品質ポリマー、例えば、ポリカーボネートシートおよびポリアミドフィルム、および金属シートおよび箔が挙げられる。
【００３９】
薄板１０の前面１２は、マンドレル表面２２とぴったりと接触して配置される。マンドレル表面２２は、既知の表面形状を有する。一例では、マンドレル表面２２は、一定の大きさの表面粗さを有し、一例では、一定の大きさの表面粗さは既知であり（例えば、測定され）、一方、別の例では、未知であるが特定の閾値の大きさ未満である。マンドレル２０は、従来のマンドレルに使われる任意の妥当な材料から作製できる。マンドレル表面２２は、平板形状、凹形状、凸形状、波状形状、自由形状などの任意の妥当な形状とすることができる。マンドレル表面２用の表面形状の例は、図２Ａ〜２Ｃに示されている。
【００４０】
一例では、マンドレル２０は、プロセス中にその表面形状を維持するのに充分な剛性がある。一例では、マンドレル表面２２は、例えば、マンドレル表面の形状を調節するように構成されたアクチュエータにより能動的に制御できる。マンドレル２０は、マンドレル表面２２の表面形状の安定性を確保するために、ひとかたまりの材料から作製できる。マンドレル２０はまた、その重量を減らすために中空にすることができ、また一方で、マンドレル表面２２の表面形状の安定性を確保するために十分な厚さを有する。
【００４１】
ここで図３を参照すると、折り畳み式囲い３０が、薄板１０およびマンドレル２０に対して、操作可能なように配置されている。この構成により、薄板１０の前面１２およびマンドレル表面２２により一部が画定される密閉された内部３２が作成される。薄板１０の前面１２とマンドレル表面２２との間にある密閉された内部３２の領域は、３３で表される。
【００４２】
一例では、折り畳み式囲い３０は、密閉された内部３２内で真空に耐える可撓性または半可撓性材料から作製される。一例では、可撓性の囲い３０は真空バッグであるか、またはそれを含み、一例では、フレキシビリティを高める機構、例えば、ベローズ、折り畳み、などを含むことができる（図示せず）。可撓性の囲い３０は、例えば、接着剤などのシール材３６を使って背面１４上で薄板１０に対し密閉される端部３４を含む。密閉された内部３２は、マンドレル表面２２（または少なくともその一部）を含むマンドレル２０の少なくとも一部を取り囲む密閉環境を画定する。一例では、マンドレル２０は、全体が折り畳み式囲い３０内にあり、したがって、全体が密閉された内部３２内にある。
【００４３】
一例では、折り畳み式囲い３０の密閉された内部３２は、例えば、真空導管４２を介して、真空ポンプ４０に空気圧連結される。真空ポンプ４０は、密閉された内部３２を排気して、すなわち、薄板１０の背面１４の外部環境４４に対して、その中に少なくとも部分真空を形成するように稼働される。これにより、密閉された内部３２と外部環境４４との間に、特に領域３３中に、圧力差ΔＰを生じさせる。この圧力差が、マンドレル表面２２上に薄板１０を引き寄せる原因となる。このことが次に、薄板１０を屈曲、たわみ、前屈み状態、変形、などを生じさせる結果として、薄板１０の前面１２の一部または全部がマンドレル表面２２と接触し、薄板をマンドレル表面２２の表面形状に実質的に合わせさせる。プロセスの一部の結果を図４に示す。この図は、収縮した折り畳み式囲い３０およびマンドレル表面２２とぴったりと接触して配置された成形された薄板１０Ｓを示す。
【００４４】
プロセスの態様例は、選択環境条件下、例えば、選択温度または温度範囲、選択圧力または圧力範囲下などで、本明細書で開示の１つまたは複数のプロセスステップの実施を含む。この目的のために、図５を参照すると、一例では、環境制御チャンバー（「チャンバー」）５０を用いて、外部環境４４が設定される。チャンバー５０は、薄板１０、マンドレル２０、および折り畳み式囲い３０を含む内部５２を有する。チャンバー５０は、温度、圧力、湿度、雰囲気、などの、内部５２内の環境条件を制御するように構成される。例えば、差圧ΔＰは、チャンバー内部に操作可能なように連結されたコンプレッサー５４の操作を介して、内部５２の圧力を高めることにより、１気圧を超えて増加することができる。一例では、圧力差ΔＰの増加は、任意の時間に、またはプロセス中のステップで（または複数のステップで）、例えば、成形された薄板１０Ｓが形成された後、ならびに後述のその他のプロセスステップに対し、適用できる。
【００４５】
折り畳み式囲い３０中の真空の大きさが、圧力差ΔＰを決定する。この圧力差は、一例では、０〜１気圧で変化することができる。超高真空の使用は必須ではない。例えば、薄板１０のより肉厚の、またはより硬質材料に対し、１気圧を超える圧力の印加が必要な場合には、チャンバー５０を使って、より大きな外圧を生成することができる。一例では、チャンバー５０を使った圧力差ΔＰは、最大数十気圧とすることができる。以降での図および考察では、図示および説明を容易にするために、チャンバー５０を除外した。
【００４６】
一例では、薄板１０をマンドレル表面２２に合わせて、成形された薄板１０Ｓを形成するプロセスは、薄板を構成する材料の融点ＴＰ未満で、ガラス転移温度ＴＴ未満のプロセス温度ＴＣで実施される。この条件下で、表面粗さが成形された薄板１０Ｓ上に刷り込まれることなく、薄板１０はマンドレル表面２２の一般形状をとることができる。したがって、上記合わせるプロセスは、望ましくないマンドレル表面２２の表面粗さ成分を付与せず、一方で、同時に所望の全体表面形状を付与するという利点を有する。したがって、前述のように、成形された薄板１０Ｓは、マンドレル表面２２に実質的に合わせられるといえる。ミラーなどの精密物品用の成形された薄板１０Ｓが高品質仕上げ面を確定する場合には、これは特に重要である。
【００４７】
図６は、図４と類似であり、また、プロセスの次のステップを示し、一定量の固定材料６０が成形された薄板１０Ｓの背面１４と支持構造物７０の前面７２に供給される。固定材料６０は、成形された薄板１０Ｓの背面１４または支持構造物の前面７２に適用できる。一例では、固定材料６０は、フィルムの形態とすることができる一例では、固定材料は、接着剤、結合材料またはセメント材料とすることができる。以降の考察では、固定材料６０は、接着剤であることが想定されており、したがって、以降では、考察を容易にするために、接着剤６０と呼ばれる。
【００４８】
一例では、支持構造物７０は、機械加工可能な材料から予め加工されている。一例では、支持構造物７０は、一体型構造を有し、さらなる一例では、成形された構造を有する。支持構造物７０は、成形された薄板１０Ｓに十分な機械的支持および剛性を与え、同時に、充分に軽量である多くの形式または設計の構造物とすることができる。一例では、支持構造物７０は、ひとかたまりの材料から作製できる。一例では、支持構造物７０の表面７２での厚さは、支持構造物の最大寸法の１０％〜２０％である。
【００４９】
別の例では、支持構造物７０は、予め加工した構造的に軽量部材とすることができる。別の例では、支持構造物７０は、それに組み込まれた統合温度制御システム、例えば、冷却チャネルを含めることができる。支持構造物７０は、ハニカム構造を有し、繊維強化複合材料から形成できる。支持構造物７０は、下記したように、成形された薄板１０Ｓと組み合わされるので、支持構造物は、従来の機械加工および／または成形プロセスを使って成形して、成形された最終精密対象物のためになるように設計された複合構造物を作成できる。一例では、支持構造物７０は、十分な支持を与え、同時に、可撓性でもある薄層材料である。
【００５０】
後述の接合ステップの前に支持構造物７０を完全に成形する利点は、それにより、成形された薄板１０Ｓに悪影響を与えて、力、応力、歪みなどを付与する可能性のある、支持構造物のさらなる処理の必要性を回避することである。
【００５１】
続けて図６を参照すると、支持構造物７０の前面７２は、２つの表面の間に挟入された接着剤６０を使って、成形された薄板１０Ｓの背面１４と接合される。得られた構造物を図７に示す。
【００５２】
２つの表面は接近するので、接着剤６０は、薄層中に広がる。硬化中に起こるエポキシ系接着剤の体積変化のために、接着剤６０の薄く均一な層が好ましい。接着層６０は薄ければ薄いほど、それ自体としては、発生する体積変化は小さくなる。接着層６０が均一であればあるほど、相対的に見れば、発生する体積変化は小さくなる。一例では、接着層６０は、収縮（一定の割合の可変厚さ）による光学的欠陥を最小限にするために、およびせん断モード破壊を回避するために可能な限り薄いが、しかし、良好な接合を実現するために十分厚く作製される。一例では、接着層６０の厚さは、約１００ミクロンとすることができ、一方、別の例では、要求されるより高い表面公差、名目厚さは、約５０ミクロンとすることができる。
【００５３】
一例では、接着層が通常の「乾燥」に必要な空気に暴露されないので、接着剤６０は、２成分系または熱硬化性接着剤である。上述のように、接着剤６０は、硬化中の体積変化を回避するか、または硬化中の成形された薄板１０の変形を最小限にする収縮／粘度特性を有するように選択されるのが好ましい。この性質は、小さい発熱特性を有する２成分系エポキシではより一般的である。接着剤６０の用途に対しては、すぐに適用できる混合接着剤の粘度は１０００センチポアズ未満であることが望ましい。好ましい接着剤６０の例は、上述の熱膨張の有害作用を回避するために、室温で完全に硬化するものである。
【００５４】
接着層６０が形成されると、それを硬化できる。一例では、接着層６０の硬化は、熱および追加の外圧を適用して（例えば、環境制御チャンバー５０を介して）、マンドレル表面２２と、成形された薄板１０Ｓの前面１２との間に閉じ込められた全ての気泡を圧縮することにより促進される。これにより、支持構造物７０の表面７２に結合されている成形された薄板１０Ｓが得られる。これにより、表面８２を有する精密物品８０が確定され、物品の１つの精密な部分が表面８２であり、これは、示された例では、成形された薄板１０Ｓの前面１２により確定される。
【００５５】
この時点で、図８に示すように、シール材３６は、成形された薄板１０の背面１４から取り外され、精密物品８０は、マンドレル２０の表面２２から取り外される。精密物品８０は、例えば、光学ミラーまたは光学ミラー部品とすることができる。一例では、精密表面８２を、選択波長または波長範囲に対する所望の反射率を設定し、精密ミラーを確定するための１種または複数の材料コーティングの適用などのさらなる処理に供することができる。
【００５６】
さらなるプロセスの考察
プロセスの温度は、接着層６０の硬化要件により大きく支配される。大抵の接着剤は、名目上２０℃の室温〜約７０℃の硬化温度を有し、これはエポキシ樹脂の典型的なガラス転移温度である。また、精密物品８０が高温用途を有する場合に使用できるフィルム接着剤およびセラミック接着剤などのより高い温度で硬化する接着剤も存在する。
【００５７】
精密物品８０の最大操作温度は通常、使われる接着剤６０により支配される。接着剤６０のガラス転移温度を超えないのは、一般に、優れた進め方である。したがって、通常のエポキシ樹脂は、約７０℃までに限定されることになる。他方では、接着剤６０の作業温度は、１２０℃〜１３０℃の範囲、全分解の温度は３００℃超とすることができる。また、セラミック接着剤（セメント）は、精密物品８０の高温操作用の接着剤６０として使用することができる。
【００５８】
上記で考察したように、マンドレル２０は、ほぼ任意の望ましい特性を有する材料から作製できる。与えられた状況に対する妥当であると考えられること以外の実用上の重量制限または寸法制限は存在しない。これにより、マンドレル２０を極端に高精密に構築することが可能となる。このような精密仕上げ用の材料の例は、セラミックスまたは超硬合金である。特に、マンドレル２０用の材料の例には、ガラス、特に低熱膨張型の、Ｚｅｒｏｄｕｒ（登録商標）、Ｂｏｒｏｆｌｏａｔ（登録商標）またはＰｙｒｅｘ（登録商標）などのガラスが挙げられる。金属材料を組み合わせて、損傷に耐え、必要な表面品質を促進するハードコーティング層を有する安定な塊状材料を生成することができる。金属マンドレルは、無電解ニッケルまたはクロムメッキでコートしたアルミニウム、青銅または鋳鉄から作製でき、１０００ビッカース硬度を超える表面硬度を有する安定な高熱導電性塊が得られる。
【００５９】
マンドレル表面２２と薄板１０の前面１２との間の部位３３中で真空の生成を促進するために、マンドレル２０用に多孔質材料を使用することも可能である。この多孔質材料は、焼結粉末から生成することができる金属またはセラミック形態とすることができる。このタイプの材料の例には、ＭＥＴＡＰＯＲ（登録商標）およびＥＳＰＯＲ（登録商標）が挙げられる。
【００６０】
多くの場合、マンドレルは、良好な表面形状（小さい形状誤差）および扱いやすい大きさの表面粗さを有する必要があろう。場合によっては、表面粗さは、数十ナノメートル２乗平均平方根（ＲＭＳ）粗さ以下、および好ましくはできればより小さい必要がある。表面仕上げの品質は、完成品に直接影響を与えないが、間接的に影響を与える場合がある。
【００６１】
一例では、薄板１０がマンドレル２０の表面２２と適合する場合、薄板１０の表面１２および１４（それが透明な場合）と、マンドレルの表面２２（これも透明な場合）との間に生じる干渉縞が評価される。このような干渉縞は、２つの反射面または部分反射面の間に生成され、表面が密接な接触状態にないこと、ならびに接触の程度または接触の欠除を示すことができる。密接な接触の欠除は、混入物または閉じ込められた空気の存在による場合がある。干渉縞が、マンドレル２０の表面２２と薄板１０との間で必要な程度の密接な接触が生じていないことを示す場合には、薄板を除去し、洗浄し、マンドレルに再適用（または別の薄板を使用）して、プロセスを継続する前に、適切な接触を確保することができる。
【００６２】
仕上げミラーに対するマンドレルの表面粗さ要件の利点は、マンドレル粗さの要件がとても低いというだけでなく、均一性に対する厳格な要件を持たず、引っ掻き傷および小さな傷などの通常の研磨欠陥に耐えることができることである。
【００６３】
支持構造物７０は、機械的耐性、密度、熱伝導率および熱膨張係数に基づいて選択される材料から作製できる。一例では、使用される材料は、従来法で数マイクロメートルまたは数十マイクロメートルの精度まで加工して、接合部を閉じるのに最小量の接着剤しか必要としない結合面を形成する十分な機械的安定性を有する必要がある。
【００６４】
支持構造物７０用の材料の例には、軽量金属、例えば、アルミニウム、マグネシウム、リチウムおよびそれらの合金が挙げられる。セラミックスもまた、特定の用途に好適し、ガラス、炭化ケイ素およびアルミナなどの材料が同様に特定の用途に好適する。特殊な用途向けの別の材料には、ベリリウムおよびインバーを含めることができる。いくつかの実施形態では、例えば、１ｍｍ〜２ｍｍの比較的薄層のガラスを含む、ガラスを使用することができる。
【００６５】
成形された薄板１０に結合する前に軽量構造および／または熱制御をする特殊な機構を有する支持構造物７０も作製できる。このプロセスは、精密物品８０が比較的扱いにくく、後になって、このような機構を作製するのが難しい状況において、従来の機械加工／溶接の使用を可能とする。
【００６６】
両面プロセス
本明細書で開示のプロセスは、図９Ａおよび９Ｂに示したような、両面精密物品８０を形成する両面プロセスを含む。図９Ａの配置は、それぞれの折り畳み可能構造物３０ａおよび３０ｂに囲われた、２つの相対する、予め整列されたマンドレル２０ａおよび２０ｂを示す。これらの折り畳み可能構造物３０ａおよび３０ｂは、それぞれ、操作可能なように真空ポンプ４０に連結された真空導管４２ａおよび４２ｂを含む。折り畳み可能構造物３０ａおよび３０ｂはまた、別々の真空ポンプに操作可能なように連結できる。
【００６７】
両面プロセスは、図９Ａに示すように、２つの薄板１０が、マンドレル２０ａおよび２０ｂと適合するようにそれぞれに用意され、それぞれの成形された薄板１０Ｓａおよび１０Ｓｂをそれらの上に形成することを別にすれば、上述のように実施できる。図９Ｂは、得られた両面精密物品８０の一部の拡大断面図であり、これは、精密物品の相対する側に２つの精密表面８２ａおよび８２ｂを含む。
【００６８】
２つの成形された薄板１０Ｓａおよび１０Ｓｂは、それぞれの結合層６０ａおよび６０ｂを使って、支持構造物７０のそれぞれの相対する７２ａおよび７２ｂに結合される。相補的に成形されたマンドレル２０ａおよび２０ｂにより形成された成形薄板１０Ｓａおよび１０Ｓｂは、例えば、層状精密物品内で種々の力のバランスをとることにより物品がその形状を維持するのを助ける強化された構造支持体を有する精密物品を提供する。一例では、チャンバー５０は、両面プロセスにおいて、特に結合材料層６０ａおよび６０ｂが形成された後であるが、これらの層の硬化前に、チャンバー５０を使用できる。
【００６９】
本両面プロセスでは、支持構造物７０は、ガラスまたは軽量の金属またはその他の軽量の固体材料などの固体材料から作製できる。さらなる一例では、支持構造物７０は、成形された薄板１０Ｓａおよび１０Ｓｂよりも約８〜１２倍厚く、一例では、名目上１０倍厚い。
【００７０】
一例では、成形された薄板１０Ｓａおよび１０Ｓｂは、それぞれ、０．２ｍｍ〜０．４ｍｍの厚さを有し、完成品の両面精密物品８０のコアとしての機能をする支持構造物７０は、１ｍｍ〜２ｍｍ、あるいは１．１ｍｍ〜１．５ｍｍの厚さを有する。一例では、最終の両面精密物品８０は、２ｍｍ〜６ｍｍの実質的に均一な厚さを有し、および、一例では、メートルのオーダーの直径を有し、および、一例では、直径は少なくとも１メートルである。ここで、精密物品８０は、段階的湾曲（これは、比較的長い焦点距離、例えば、１０メートルより大きい、あるいは５０メートルより大きい焦点距離を確定する）を有することができ、または実質的に平面（例えば、１００メートルより大きい、あるいは５００メートル、あるいは１０００メートルより大きい焦点距離）であり得ることにも留意されたい。このような層状（積層）構造は、強いが、しかしまた、物品の直径がその全体厚さに比べて充分に大きい場合、可撓性で、局所的に変形可能でもある。
【００７１】
適応光学系
図１０は、上記で開示の両面精密物品８０の一部の拡大断面を示す。両面精密物品８０は、独立にアドレスで参照できる一連のアクチュエータ１１０により操作可能なように支持され、このアクチュエータは次に支持プレナム１２０によって支持されて、適応光学系１３０を確定する。示した例では、精密表面８２ａは、反射面として使用される。上記で考察したように、精密表面８２ａは、１種または複数材料層を含んで、一定の選択波長または波長範囲での反射率を高めて、望遠鏡ミラーなどのミラーを確定してもよい。
【００７２】
制御装置１４０は、一連のアクチュエータ１１０に操作可能なように接続され、プロセッサー１４２およびアクチュエータを独立にアドレス指定し、選択して作動させる命令（例えば、ファームウェアまたはソフトウェア中の）を含む非一時的コンピュータ可読媒体１４４（プロセッサーの一部であっても、または別の記憶装置ユニット、などであってもよい）を含む。一例では、アクチュエータ１１０は、精密表面８２ａから反射された光に対する選択または所望光学波面に基づいて、精密表面８２ａに対する選択表面形状を確定するように作動される。一例では、所望の光学波面は、それが画像を形成する場合（単独でまたはその他の光学部品と組み合わせて）、収差を実質的に含まないものである。したがって、一例では、所望の光学波面は、波面が大気などの収差媒体を通って移動する際に、発生する可能性があるなどの場合に、入射波に付与される光学収差の有害作用の影響を弱める役割をするものである。
【００７３】
したがって、適応光学系１３０は、制御装置１４０の動作下で精密表面８２に対する一定の表面形状を機械的に確定するように構成される。適応光学系の例は、米国特許第４，４６７，１８６号；同第４，９６７，０６３号；同第７，１２５，１２８号；および同第７，３３３，２１５号で開示されている。
【００７４】
図１０の適応光学系１３０の一例では、精密物品８０は、代わりに、例えば、図８に示し、上記で考察したような、前述の片面精密物品とすることができる。このような精密物品８０では、支持構造物７０は、好ましくは充分に薄く、適応光学用途のための精密表面の必要な局所的変形を可能とする。両面精密物品８０は、上述の積層構造内の力のバランスをとることにより、適応光学系１３０において、より良好な光学性能を示すことが期待される。
【００７５】
添付の特許請求の範囲で定められる本開示の趣旨および範囲から逸脱することなく本明細書に記載された本開示の好ましい実施形態に対して様々な修正を行なうことができることは当業者には自明であろう。したがって、本開示は、このような修正物および変更物が添付の特許請求の範囲およびその等価物の範囲内に入る場合には、これらを包含する。
【図１】
2017537338.tif 000002
【図２Ａ】
2017537338.tif 000003
【図２Ｂ】
2017537338.tif 000004
【図２Ｃ】
2017537338.tif 000005
【図３】
2017537338.tif 000006
【図４】
2017537338.tif 000007
【図５】
2017537338.tif 000008
【図６】
2017537338.tif 000009
【図７】
2017537338.tif 000010
【図８】
2017537338.tif 000011
【図９Ａ】
2017537338.tif 000012
【図９Ｂ】
2017537338.tif 000013
【図１０】
2017537338.tif 000014
【手続補正書】
【提出日】平成29年9月25日(2017.9.25)
【手続補正１】
【補正対象書類名】明細書
【補正対象項目名】全文
【補正方法】変更
【補正の内容】
【発明の詳細な説明】
【技術分野】
【０００１】
本開示は、精密物品を形成するプロセス、特に、精密表面を有する物品の形成プロセスに関する。
【０００２】
本明細書で言及されるいずれの刊行物または特許文書の全開示も、参照によって本明細書に援用される。
【背景技術】
【０００３】
精密物品は、少なくとも１つの精密な部分を有し、種々の商業上および産業上の用途に使用される対象物である。１つの精密物品の種類は、ミラーなどの光学部品である。この場合、精密な部分は、鏡面である。このような光学部品は、特に大規模な、例えば、望遠鏡などの大きな光学機器用の大きなミラーの場合には、大きなミラーを形成するのが困難で高価となりがちである。
【０００４】
したがって、規模拡大可能で、簡単かつ経済性にも優れる精密物品の作製プロセスが必要とされている。
【０００５】
現状技術に対する簡単なコメント：
米国特許出願公開第２０１４／０２３４５８１号明細書（特許文献１）は、第２の型を使って、型によりガラスを成形するプロセスについて言及している。このプロセスは、ガラス転移温度でガラスを低粘度になるまで加熱することに本質がある。熱プロセスは、７００／８００℃近辺の温度を予測させる。このプロセスによって、室温でのまたは最大７００℃での操作は可能ではなく、これは、ガラス箔を支持構造物に接着するために使用されるエポキシ樹脂の硬化温度である。我々のプロセスは、ガラス箔のガラス転移温度に達することはない。米国特許第４０３８０１４号明細書（特許文献２）は、熱および真空を適用して眼科用レンズを生成するプラスチック箔を成形するプロセスについて言及している。このプロセスは、レンズをシリコーンゴムで被覆することからなる。型もまた適切な材料のクッションで被覆して、プラスチックレンズ表面の劣化が回避される。この特許は、型の技術革新に焦点を絞っている。この場合にも、加熱システムは、レンズ生成に使われるプラスチック材料のガラス転移温度に達する。欧州特許第２４６３０９４号は、物品上に保護シートを適用するプロセスについて言及している。この場合には、保護シートは成形され、型に接着するのと類似の方式で、物品に接着される。欧州特許第２４６３０９４号（特許文献３）は、物品上に保護シートを適用するプロセスについて言及している。この場合には、保護シートは成形され、物品に接着される（型に接着するの同じように）。米国特許出願公開第２０１４／０２３４５８１号明細書（特許文献１）は、高温でガラスを成形するプロセスおよび装置について言及している。米国特許出願公開第２０１１／０１９８０２１号明細書（特許文献４）に関しては、米国特許出願公開第２０１４／０２３４５８１号明細書（特許文献１）の場合と同様に、これらの特許は、高温でガラスを成形するプロセスおよび装置について言及している。
【０００６】
現状技術を考慮すると、ガラス箔を型に成形するプロセスを提供することが本発明の目的であるが、生産サイクルの最後には、ガラスシートは、マンドレルから分離させる必要がある。さらに、このようなプロセスは、ガラス転移温度に達するべきでなく、また、ガラス箔のガラス転移温度にも達するべきではない。
【先行技術文献】
【特許文献】
【０００７】
【特許文献１】米国特許出願公開第２０１４／０２３４５８１号明細書
【特許文献２】米国特許第４０３８０１４号明細書
【特許文献３】欧州特許第２４６３０９４号明細書
【特許文献４】米国特許出願公開第２０１１／０１９８０２１号明細書
【発明の概要】
【課題を解決するための手段】
【０００８】
本開示は、少なくとも１つの精密表面を有する物品である、精密物品を形成するプロセスに関する。本開示のある態様はまた、本明細書で開示のプロセスにより形成された製品としての精密物品に関する。
【０００９】
本開示のいくつかの態様には、精密表面を有する物品を形成するプロセスが含まれる。プロセスは、マンドレルの表面と接触している薄板を用意することを含む。その後、プロセスは、薄板がマンドレル表面上に引き寄せられ、それにより、薄板をマンドレル表面の形状に実質的に合わせるように、折り畳み式囲いを使って、薄板の両側間に圧力差を設けることを含む。その後、成形された薄板は支持部材に固定され、物品を確定する。その後、物品はマンドレルから取り外される。薄板の前面は、物品の精密表面を確定する。
【００１０】
本開示のいくつかの態様は、両面精密物品および適応光学系の形成プロセスならびに精密物品を用いる方法を含む。
【００１１】
本開示のある態様は、精密表面を形成するプロセスである。プロセスは、前面および背面を有する薄板材料を用意すること；一定の表面形状を有するマンドレルの表面と薄板材料の前面とを接触させること；薄板の少なくとも一部およびマンドレルの少なくとも一部のまわりに折り畳み式囲いを配置して密閉された内部を形成し、薄板の背面の一部を外部環境と繋げること；密閉された内部で少なくとも部分真空を形成して、密閉された内部と外部環境との間で圧力差を設定し、それにより、薄板をマンドレル表面に実質的に合わせて成形された薄板を形成させること；薄板の裏側を支持構造物に固定し、精密物品を確定すること；および精密物品をマンドレルから取り外すこと、を含む。
【００１２】
本開示の別の態様は、外部環境が１気圧の圧力を有する上記のプロセスである。
【００１３】
本開示の別の態様は、外部環境が、一定の圧力を備えた内部を有する環境制御チャンバーにより規定され、内部圧は、例えば、１気圧〜１０気圧に制御可能な、上記のプロセスである。
【００１４】
本開示の別の態様は、薄板がガラスから作製される、上記のプロセスである。
【００１５】
本開示の別の態様は、マンドレルが折り畳み式囲いの内部にある、上記のプロセスである。
【００１６】
本開示の別の態様は、成形された薄板の前面を１層または複数層の材料でコーティングし、一定の選択波長または一定の選択範囲の波長での反射面を確定することをさらに含む、上記プロセスである。
【００１７】
本開示の別の態様は、１つの層の固定材料により、支持構造物が成形された薄板に固定される、上記のプロセスである。
【００１８】
本開示の別の態様は、固定材料層が、名目厚さ５０ミクロンの接着剤である、上記のプロセスである。
【００１９】
本開示の別の態様は、折り畳み式囲いがバッグの形態である、上記のプロセスである。
【００２０】
本開示の別の態様は、精密物品がミラーを確定する、上記のプロセスである。
【００２１】
本開示の別の態様は、精密表面を有する物品を形成するプロセスである。プロセスは、前側と背側の相対する面を有する薄板を用意すること、および前面をある一定の表面形状を有するマンドレルの表面と接触させること；薄板がマンドレル表面に引き寄せられ、それにより、薄板をマンドレル表面の形状に実質的に合わせて、成形された薄板を形成させるように薄板の前面と背面との間に圧力差を設けること；成形された薄板を支持部材に固定し、物品を確定すること；および物品をマンドレルから取り外し、成形された薄板の前面が物品の精密表面を確定すること、を含む。
【００２２】
本開示の別の態様は、圧力差が名目上１気圧である、上記のプロセスである。
【００２３】
本開示の別の態様は、圧力差が１気圧〜１０気圧である、上記のプロセスである。
【００２４】
本開示の別の態様は、薄板がガラスから作製される、上記のプロセスである。
【００２５】
本開示の別の態様は、圧力差の形成が、薄板の少なくとも一部と、マンドレルの少なくとも一部の周りに折り畳み式囲いを配置し、密閉された内部を形成し、密閉された内部を少なくとも部分的に排気することを含む、上記のプロセスである。
【００２６】
本開示の別の態様は、精密表面を１層または複数層の材料でコーティングし、選択波長または一定の選択範囲の波長での反射面を確定することをさらに含む、上記プロセスである。
【００２７】
本開示の別の態様は、１つの層の固定材料により、支持構造物が成形された薄板に固定される、上記のプロセスである。
【００２８】
本開示の別の態様は、固定材料層が、名目厚さ５０ミクロンの接着剤である、上記のプロセスである。
【００２９】
本開示の別の態様は、両面精密物品を形成するプロセスである。プロセスは、それぞれ前側と背側の相対する面を有する第１と第２の薄板を用意すること；端壁板のそれぞれの前面を第１と第２の整列されたマンドレルのそれぞれの第１と第２の表面と接触させ、第１のマンドレル表面が第１の表面形状を有し、第２のマンドレル表面が第１の表面形状に対し相補的な第２の表面形状を有すること；第１と第２の薄板がそれらの対応する第１と第２のマンドレル表面に引き寄せられ、それにより、第１と第２の薄板をそれぞれの第１と第２のマンドレル表面の表面形状に実質的に合わせて、第１と第２の成形された薄板をそれぞれ形成させるように、それぞれの第１と第２の薄板の前面と背面の間に圧力差を設けること；成形された薄板を共通の支持部材の相対する側に固定し、物品を確定すること；および第１と第２のマンドレルから物品を取り外し、第１と第２の成形された薄板の前面が両面精密物品の第１と第２の精密表面を確定すること、を含む。
【００３０】
本開示の別の態様は、両面精密物品が２ｍｍ〜６ｍｍの範囲の実質的に均一な厚さを有する、上記のプロセスである。
【００３１】
本開示の別の態様は、支持部材が、１ｍｍ〜２ｍｍの範囲の実質的に均一な厚さを有するガラスまたは軽量金属の固体層である、上記のプロセスである。
【００３２】
本開示の別の態様は、精密物品が少なくとも１メートルの直径を有する、上記のプロセスである。
【００３３】
本開示の別の態様は、適応光学系を形成するプロセスである。プロセスは、上記プロセスを実施して、両面精密物品を形成すること；および第１の精密表面を独立にアドレスで参照でき、両面精密物品を局所的に変形させるように配置された一連のアクチュエータを使って操作可能なように支持して、第２の精密表面に対する選択表面形状を確定すること、を含む。
【００３４】
本開示の別の態様は、アクチュエータが、選択表面形状を確定するようにアクチュエータを独立に作動させる組込型命令を有する非一時的コンピュータ可読媒体を含む制御装置に操作可能なように接続された、上記のプロセスである。
【００３５】
追加の特徴および利点は、後続の発明を実施するための形態の項で示され、一部は、当業者なら、説明から、または明細書およびその特許請求の範囲、ならびに添付図面に記載の実施形態を実施することにより、容易に明らかになるであろう。前出の一般的説明および以下の発明を実施するための形態の両方は、単に、例示的なものであり、特許請求の範囲の本質および特性の理解のために概要または枠組みを提供することを意図していることを理解されたい。
【００３６】
添付の図面は、さらなる理解を得るために含められたものであり、本明細書の一部に組み込まれると共に本明細書の一部をなすものである。図面は、１種または複数の実施形態を例示し、発明を実施するための形態と共に、種々の実施形態の原理と操作を説明するものである。したがって、本開示は、付属の図面と併せて考察することにより、以下の発明を実施するための形態からより完全に理解されよう。
【図面の簡単な説明】
【００３７】
【図１】マンドレルの表面に接触させようとしている薄板の例の概略側面図である。
【図２Ａ】マンドレルの表面形状の例を示すマンドレルの例の断面図である。
【図２Ｂ】マンドレルの表面形状の例を示すマンドレルの例の断面図である。
【図２Ｃ】マンドレルの表面形状の例を示すマンドレルの例の断面図である。
【図３】薄板およびマンドレルに対し操作可能なように配置され、薄板の両側に圧力差の形成を可能とする密閉された内部を形成する折り畳み式囲いを示す部分的な切取り図である。
【図４】薄板をマンドレル表面に引き寄せさせる圧力差によりマンドレル表面に実質的に合わせるように成形された薄板を示し、また、折り畳み式囲いの収縮状態を示す図である。
【図５】この図は、図３と類似であり、折り畳み式囲いの密閉された内部の外部環境が、例えば、他の部品の製造プロセスの中に、より大きな圧力差を付与するまたは締め付け圧力を付与する制御が可能なように、環境制御チャンバーが、薄板、マンドレルおよび折り畳み式囲いを含む実施形態を示す。
【図６】この図は、図４と類似であり、固定材料を使って、成形された薄板の背面に固定されるプロセスにおける支持構造物を示す。
【図７】この図は、図６と類似であり、固定材料を使って、成形された薄板の背面に固定された支持構造物を示し、この固定材料は、この時点で、薄層の固定材料の形態である。
【図８】マンドレル表面から取り外されている精密物品を示す図である。
【図９Ａ】この図は、図７に類似であり、相補的な表面形状を有する、２つの整列されたマンドレルを使って両面精密物品を形成するための配置例を示す。
【図９Ｂ】層状構造物の中央の１つの固体材料層として、支持構造物を示す、両面精密物品の一部の拡大断面図である。
【図１０】本明細書で開示の両面精密物品を用いた適応光学系の例の拡大断面図である。
【発明を実施するための形態】
【００３８】
以降で、本開示の種々の実施形態に関して詳細に言及し、その実施例を添付図面に例示している。可能な限り、全図面を通して、同じまたは類似の参照番号および記号を使用して同じまたは類似の部品が参照される。図面は必ずしも一定の縮尺ではなく、当業者は本開示の重要な態様を説明するために図面が簡略化されていることをわかるであろう。
【００３９】
以下に示す特許請求の範囲は、この発明を実施するための形態に組み込まれ、その一部を構成する。
【００４０】
図１を参照すると、表面２２を有するマンドレル２０に対して、前面１２および背面１４を有する薄板１０が用意されている。一例では、名目上平坦または平面状で、可撓性となるように十分に薄い薄板１０から着手される。さらなる一例では、薄板１０は変形可能である。一例では、薄板１０は、既知の大きさの表面粗さを有し、さらなる一例では、この表面粗さは、与えられた用途に対する特定の許容範囲未満である。薄板１０は、充分に薄いため、後述のように処理した場合にマンドレル表面２２の形をとることができる。一例では、薄板１０は、約１０ミクロン〜約２ｍｍの範囲、または約１０ミクロン〜約１ｍｍの範囲の厚さを有する。薄板１０の正確な厚さは、薄板の材料および変形される程度、ならびに意図される精密物品の横方向寸法（例えば、直径または類似の寸法）に依存する。
【００４１】
薄板１０用の材料の例は、ガラス、例えば、フロートガラスである。フロートガラスは極めて良好な（すなわち、比較的小さい）、例えば、通常、数ナノメートルから ナノメートル以下のオーダーの表面粗さを有する。他方では、フロートガラスは、フローティングプロセス中に引き起こされるうねりに起因して相対的に良くない表面形状を有し、したがって、通常は、精密光学素子用としては不適切であると見なされている。フロートガラスの表面形状の変動（振幅）は、１ｍｍ〜１０ｍｍの空間周波数にわたり、約０．２５ミクロン〜１ミクロンのオーダーであり得る。このような表面形状特性は、１λ〜４λ（λは光の可視波長）に歪んだ光学的反射をもたらすことがある。このような工学的反射は、普通の光学用途に対しては、受け入れられないと見なされるのが通常である。しかし、このようなうねりは実質的に低減または除去できるために、本明細書で開示のプロセスは、このような欠点を有するこのような材料の使用を可能とする。薄板１０用のその他の物質には、他のタイプのガラスおよび高品質ポリマー、例えば、ポリカーボネートシートおよびポリアミドフィルム、および金属シートおよび箔が挙げられる。
【００４２】
薄板１０の前面１２は、マンドレル表面２２とぴったりと接触して配置される。マンドレル表面２２は、既知の表面形状を有する。一例では、マンドレル表面２２は、一定の大きさの表面粗さを有し、一例では、一定の大きさの表面粗さは既知であり（例えば、測定され）、一方、別の例では、未知であるが特定の閾値の大きさ未満である。マンドレル２０は、従来のマンドレルに使われる任意の妥当な材料から作製できる。マンドレル表面２２は、平板形状、凹形状、凸形状、波状形状、自由形状などの任意の妥当な形状とすることができる。マンドレル表面２用の表面形状の例は、図２Ａ〜２Ｃに示されている。
【００４３】
一例では、マンドレル２０は、プロセス中にその表面形状を維持するのに充分な剛性がある。一例では、マンドレル表面２２は、例えば、マンドレル表面の形状を調節するように構成されたアクチュエータにより能動的に制御できる。マンドレル２０は、マンドレル表面２２の表面形状の安定性を確保するために、ひとかたまりの材料から作製できる。マンドレル２０はまた、その重量を減らすために中空にすることができ、また一方で、マンドレル表面２２の表面形状の安定性を確保するために十分な厚さを有する。
【００４４】
ここで図３を参照すると、折り畳み式囲い３０が、薄板１０およびマンドレル２０に対して、操作可能なように配置されている。この構成により、薄板１０の前面１２およびマンドレル表面２２により一部が画定される密閉された内部３２が作成される。薄板１０の前面１２とマンドレル表面２２との間にある密閉された内部３２の領域は、３３で表される。
【００４５】
一例では、折り畳み式囲い３０は、密閉された内部３２内で真空に耐える可撓性または半可撓性材料から作製される。一例では、可撓性の囲い３０は真空バッグであるか、またはそれを含み、一例では、フレキシビリティを高める機構、例えば、ベローズ、折り畳み、などを含むことができる（図示せず）。可撓性の囲い３０は、例えば、接着剤などのシール材３６を使って背面１４上で薄板１０に対し密閉される端部３４を含む。密閉された内部３２は、マンドレル表面２２（または少なくともその一部）を含むマンドレル２０の少なくとも一部を取り囲む密閉環境を画定する。一例では、マンドレル２０は、全体が折り畳み式囲い３０内にあり、したがって、全体が密閉された内部３２内にある。
【００４６】
一例では、折り畳み式囲い３０の密閉された内部３２は、例えば、真空導管４２を介して、真空ポンプ４０に空気圧連結される。真空ポンプ４０は、密閉された内部３２を排気して、すなわち、薄板１０の背面１４の外部環境４４に対して、その中に少なくとも部分真空を形成するように稼働される。これにより、密閉された内部３２と外部環境４４との間に、特に領域３３中に、圧力差ΔＰを生じさせる。この圧力差が、マンドレル表面２２上に薄板１０を引き寄せる原因となる。このことが次に、薄板１０を屈曲、たわみ、前屈み状態、変形、などを生じさせる結果として、薄板１０の前面１２の一部または全部がマンドレル表面２２と接触し、薄板をマンドレル表面２２の表面形状に実質的に合わせさせる。プロセスの一部の結果を図４に示す。この図は、収縮した折り畳み式囲い３０およびマンドレル表面２２とぴったりと接触して配置された成形された薄板１０Ｓを示す。
【００４７】
プロセスの態様例は、選択環境条件下、例えば、選択温度または温度範囲、選択圧力または圧力範囲下などで、本明細書で開示の１つまたは複数のプロセスステップの実施を含む。この目的のために、図５を参照すると、一例では、環境制御チャンバー（「チャンバー」）５０を用いて、外部環境４４が設定される。チャンバー５０は、薄板１０、マンドレル２０、および折り畳み式囲い３０を含む内部５２を有する。チャンバー５０は、温度、圧力、湿度、雰囲気、などの、内部５２内の環境条件を制御するように構成される。例えば、差圧ΔＰは、チャンバー内部に操作可能なように連結されたコンプレッサー５４の操作を介して、内部５２の圧力を高めることにより、１気圧を超えて増加することができる。一例では、圧力差ΔＰの増加は、任意の時間に、またはプロセス中のステップで（または複数のステップで）、例えば、成形された薄板１０Ｓが形成された後、ならびに後述のその他のプロセスステップに対し、適用できる。
【００４８】
折り畳み式囲い３０中の真空の大きさが、圧力差ΔＰを決定する。この圧力差は、一例では、０〜１気圧で変化することができる。超高真空の使用は必須ではない。例えば、薄板１０のより肉厚の、またはより硬質材料に対し、１気圧を超える圧力の印加が必要な場合には、チャンバー５０を使って、より大きな外圧を生成することができる。一例では、チャンバー５０を使った圧力差ΔＰは、最大数十気圧とすることができる。以降での図および考察では、図示および説明を容易にするために、チャンバー５０を除外した。
【００４９】
一例では、薄板１０をマンドレル表面２２に合わせて、成形された薄板１０Ｓを形成するプロセスは、薄板を構成する材料の融点ＴＰ未満で、ガラス転移温度ＴＴ未満のプロセス温度ＴＣで実施される。この条件下で、表面粗さが成形された薄板１０Ｓ上に刷り込まれることなく、薄板１０はマンドレル表面２２の一般形状をとることができる。したがって、上記合わせるプロセスは、望ましくないマンドレル表面２２の表面粗さ成分を付与せず、一方で、同時に所望の全体表面形状を付与するという利点を有する。したがって、前述のように、成形された薄板１０Ｓは、マンドレル表面２２に実質的に合わせられるといえる。ミラーなどの精密物品用の成形された薄板１０Ｓが高品質仕上げ面を確定する場合には、これは特に重要である。
【００５０】
図６は、図４と類似であり、また、プロセスの次のステップを示し、一定量の固定材料６０が成形された薄板１０Ｓの背面１４と支持構造物７０の前面７２に供給される。固定材料６０は、成形された薄板１０Ｓの背面１４または支持構造物の前面７２に適用できる。一例では、固定材料６０は、フィルムの形態とすることができる一例では、固定材料は、接着剤、結合材料またはセメント材料とすることができる。以降の考察では、固定材料６０は、接着剤であることが想定されており、したがって、以降では、考察を容易にするために、接着剤６０と呼ばれる。
【００５１】
一例では、支持構造物７０は、機械加工可能な材料から予め加工されている。一例では、支持構造物７０は、一体型構造を有し、さらなる一例では、成形された構造を有する。支持構造物７０は、成形された薄板１０Ｓに十分な機械的支持および剛性を与え、同時に、充分に軽量である多くの形式または設計の構造物とすることができる。一例では、支持構造物７０は、ひとかたまりの材料から作製できる。一例では、支持構造物７０の表面７２での厚さは、支持構造物の最大寸法の１０％〜２０％である。
【００５２】
別の例では、支持構造物７０は、予め加工した構造的に軽量部材とすることができる。別の例では、支持構造物７０は、それに組み込まれた統合温度制御システム、例えば、冷却チャネルを含めることができる。支持構造物７０は、ハニカム構造を有し、繊維強化複合材料から形成できる。支持構造物７０は、下記したように、成形された薄板１０Ｓと組み合わされるので、支持構造物は、従来の機械加工および／または成形プロセスを使って成形して、成形された最終精密対象物のためになるように設計された複合構造物を作成できる。一例では、支持構造物７０は、十分な支持を与え、同時に、可撓性でもある薄層材料である。
【００５３】
後述の接合ステップの前に支持構造物７０を完全に成形する利点は、それにより、成形された薄板１０Ｓに悪影響を与えて、力、応力、歪みなどを付与する可能性のある、支持構造物のさらなる処理の必要性を回避することである。
【００５４】
続けて図６を参照すると、支持構造物７０の前面７２は、２つの表面の間に挟入された接着剤６０を使って、成形された薄板１０Ｓの背面１４と接合される。得られた構造物を図７に示す。
【００５５】
２つの表面は接近するので、接着剤６０は、薄層中に広がる。硬化中に起こるエポキシ系接着剤の体積変化のために、接着剤６０の薄く均一な層が好ましい。接着層６０は薄ければ薄いほど、それ自体としては、発生する体積変化は小さくなる。接着層６０が均一であればあるほど、相対的に見れば、発生する体積変化は小さくなる。一例では、接着層６０は、収縮（一定の割合の可変厚さ）による光学的欠陥を最小限にするために、およびせん断モード破壊を回避するために可能な限り薄いが、しかし、良好な接合を実現するために十分厚く作製される。一例では、接着層６０の厚さは、約１００ミクロンとすることができ、一方、別の例では、要求されるより高い表面公差、名目厚さは、約５０ミクロンとすることができる。
【００５６】
一例では、接着層が通常の「乾燥」に必要な空気に暴露されないので、接着剤６０は、２成分系または熱硬化性接着剤である。上述のように、接着剤６０は、硬化中の体積変化を回避するか、または硬化中の成形された薄板１０の変形を最小限にする収縮／粘度特性を有するように選択されるのが好ましい。この性質は、小さい発熱特性を有する２成分系エポキシではより一般的である。接着剤６０の用途に対しては、すぐに適用できる混合接着剤の粘度は１０００センチポアズ未満であることが望ましい。好ましい接着剤６０の例は、上述の熱膨張の有害作用を回避するために、室温で完全に硬化するものである。
【００５７】
接着層６０が形成されると、それを硬化できる。一例では、接着層６０の硬化は、熱および追加の外圧を適用して（例えば、環境制御チャンバー５０を介して）、マンドレル表面２２と、成形された薄板１０Ｓの前面１２との間に閉じ込められた全ての気泡を圧縮することにより促進される。これにより、支持構造物７０の表面７２に結合されている成形された薄板１０Ｓが得られる。これにより、表面８２を有する精密物品８０が確定され、物品の１つの精密な部分が表面８２であり、これは、示された例では、成形された薄板１０Ｓの前面１２により確定される。
【００５８】
この時点で、図８に示すように、シール材３６は、成形された薄板１０の背面１４から取り外され、精密物品８０は、マンドレル２０の表面２２から取り外される。精密物品８０は、例えば、光学ミラーまたは光学ミラー部品とすることができる。一例では、精密表面８２を、選択波長または波長範囲に対する所望の反射率を設定し、精密ミラーを確定するための１種または複数の材料コーティングの適用などのさらなる処理に供することができる。
【００５９】
さらなるプロセスの考察
プロセスの温度は、接着層６０の硬化要件により大きく支配される。大抵の接着剤は、名目上２０℃の室温〜約７０℃の硬化温度を有し、これはエポキシ樹脂の典型的なガラス転移温度である。また、精密物品８０が高温用途を有する場合に使用できるフィルム接着剤およびセラミック接着剤などのより高い温度で硬化する接着剤も存在する。
【００６０】
精密物品８０の最大操作温度は通常、使われる接着剤６０により支配される。接着剤６０のガラス転移温度を超えないのは、一般に、優れた進め方である。したがって、通常のエポキシ樹脂は、約７０℃までに限定されることになる。他方では、接着剤６０の作業温度は、１２０℃〜１３０℃の範囲、全分解の温度は３００℃超とすることができる。また、セラミック接着剤（セメント）は、精密物品８０の高温操作用の接着剤６０として使用することができる。
【００６１】
上記で考察したように、マンドレル２０は、ほぼ任意の望ましい特性を有する材料から作製できる。与えられた状況に対する妥当であると考えられること以外の実用上の重量制限または寸法制限は存在しない。これにより、マンドレル２０を極端に高精密に構築することが可能となる。このような精密仕上げ用の材料の例は、セラミックスまたは超硬合金である。特に、マンドレル２０用の材料の例には、ガラス、特に低熱膨張型の、Ｚｅｒｏｄｕｒ（登録商標）、Ｂｏｒｏｆｌｏａｔ（登録商標）またはＰｙｒｅｘ（登録商標）などのガラスが挙げられる。金属材料を組み合わせて、損傷に耐え、必要な表面品質を促進するハードコーティング層を有する安定な塊状材料を生成することができる。金属マンドレルは、無電解ニッケルまたはクロムメッキでコートしたアルミニウム、青銅または鋳鉄から作製でき、１０００ビッカース硬度を超える表面硬度を有する安定な高熱導電性塊が得られる。
【００６２】
マンドレル表面２２と薄板１０の前面１２との間の部位３３中で真空の生成を促進するために、マンドレル２０用に多孔質材料を使用することも可能である。この多孔質材料は、焼結粉末から生成することができる金属またはセラミック形態とすることができる。このタイプの材料の例には、ＭＥＴＡＰＯＲ（登録商標）およびＥＳＰＯＲ（登録商標）が挙げられる。
【００６３】
多くの場合、マンドレルは、良好な表面形状（小さい形状誤差）および扱いやすい大きさの表面粗さを有する必要があろう。場合によっては、表面粗さは、数十ナノメートル２乗平均平方根（ＲＭＳ）粗さ以下、および好ましくはできればより小さい必要がある。表面仕上げの品質は、完成品に直接影響を与えないが、間接的に影響を与える場合がある。
【００６４】
一例では、薄板１０がマンドレル２０の表面２２と適合する場合、薄板１０の表面１２および１４（それが透明な場合）と、マンドレルの表面２２（これも透明な場合）との間に生じる干渉縞が評価される。このような干渉縞は、２つの反射面または部分反射面の間に生成され、表面が密接な接触状態にないこと、ならびに接触の程度または接触の欠除を示すことができる。密接な接触の欠除は、混入物または閉じ込められた空気の存在による場合がある。干渉縞が、マンドレル２０の表面２２と薄板１０との間で必要な程度の密接な接触が生じていないことを示す場合には、薄板を除去し、洗浄し、マンドレルに再適用（または別の薄板を使用）して、プロセスを継続する前に、適切な接触を確保することができる。
【００６５】
仕上げミラーに対するマンドレルの表面粗さ要件の利点は、マンドレル粗さの要件がとても低いというだけでなく、均一性に対する厳格な要件を持たず、引っ掻き傷および小さな傷などの通常の研磨欠陥に耐えることができることである。
【００６６】
支持構造物７０は、機械的耐性、密度、熱伝導率および熱膨張係数に基づいて選択される材料から作製できる。一例では、使用される材料は、従来法で数マイクロメートルまたは数十マイクロメートルの精度まで加工して、接合部を閉じるのに最小量の接着剤しか必要としない結合面を形成する十分な機械的安定性を有する必要がある。
【００６７】
支持構造物７０用の材料の例には、軽量金属、例えば、アルミニウム、マグネシウム、リチウムおよびそれらの合金が挙げられる。セラミックスもまた、特定の用途に好適し、ガラス、炭化ケイ素およびアルミナなどの材料が同様に特定の用途に好適する。特殊な用途向けの別の材料には、ベリリウムおよびインバーを含めることができる。いくつかの実施形態では、例えば、１ｍｍ〜２ｍｍの比較的薄層のガラスを含む、ガラスを使用することができる。
【００６８】
成形された薄板１０に結合する前に軽量構造および／または熱制御をする特殊な機構を有する支持構造物７０も作製できる。このプロセスは、精密物品８０が比較的扱いにくく、後になって、このような機構を作製するのが難しい状況において、従来の機械加工／溶接の使用を可能とする。
【００６９】
両面プロセス
本明細書で開示のプロセスは、図９Ａおよび９Ｂに示したような、両面精密物品８０を形成する両面プロセスを含む。図９Ａの配置は、それぞれの折り畳み可能構造物３０ａおよび３０ｂに囲われた、２つの相対する、予め整列されたマンドレル２０ａおよび２０ｂを示す。これらの折り畳み可能構造物３０ａおよび３０ｂは、それぞれ、操作可能なように真空ポンプ４０に連結された真空導管４２ａおよび４２ｂを含む。折り畳み可能構造物３０ａおよび３０ｂはまた、別々の真空ポンプに操作可能なように連結できる。
【００７０】
両面プロセスは、図９Ａに示すように、２つの薄板１０が、マンドレル２０ａおよび２０ｂと適合するようにそれぞれに用意され、それぞれの成形された薄板１０Ｓａおよび１０Ｓｂをそれらの上に形成することを別にすれば、上述のように実施できる。図９Ｂは、得られた両面精密物品８０の一部の拡大断面図であり、これは、精密物品の相対する側に２つの精密表面８２ａおよび８２ｂを含む。
【００７１】
２つの成形された薄板１０Ｓａおよび１０Ｓｂは、それぞれの結合層６０ａおよび６０ｂを使って、支持構造物７０のそれぞれの相対する７２ａおよび７２ｂに結合される。相補的に成形されたマンドレル２０ａおよび２０ｂにより形成された成形薄板１０Ｓａおよび１０Ｓｂは、例えば、層状精密物品内で種々の力のバランスをとることにより物品がその形状を維持するのを助ける強化された構造支持体を有する精密物品を提供する。一例では、チャンバー５０は、両面プロセスにおいて、特に結合材料層６０ａおよび６０ｂが形成された後であるが、これらの層の硬化前に、チャンバー５０を使用できる。
【００７２】
本両面プロセスでは、支持構造物７０は、ガラスまたは軽量の金属またはその他の軽量の固体材料などの固体材料から作製できる。さらなる一例では、支持構造物７０は、成形された薄板１０Ｓａおよび１０Ｓｂよりも約８〜１２倍厚く、一例では、名目上１０倍厚い。
【００７３】
一例では、成形された薄板１０Ｓａおよび１０Ｓｂは、それぞれ、０．２ｍｍ〜０．４ｍｍの厚さを有し、完成品の両面精密物品８０のコアとしての機能をする支持構造物７０は、１ｍｍ〜２ｍｍ、あるいは１．１ｍｍ〜１．５ｍｍの厚さを有する。一例では、最終の両面精密物品８０は、２ｍｍ〜６ｍｍの実質的に均一な厚さを有し、および、一例では、メートルのオーダーの直径を有し、および、一例では、直径は少なくとも１メートルである。ここで、精密物品８０は、段階的湾曲（これは、比較的長い焦点距離、例えば、１０メートルより大きい、あるいは５０メートルより大きい焦点距離を確定する）を有することができ、または実質的に平面（例えば、１００メートルより大きい、あるいは５００メートル、あるいは１０００メートルより大きい焦点距離）であり得ることにも留意されたい。このような層状（積層）構造は、強いが、しかしまた、物品の直径がその全体厚さに比べて充分に大きい場合、可撓性で、局所的に変形可能でもある。
【００７４】
適応光学系
図１０は、上記で開示の両面精密物品８０の一部の拡大断面を示す。両面精密物品８０は、独立にアドレスで参照できる一連のアクチュエータ１１０により操作可能なように支持され、このアクチュエータは次に支持プレナム１２０によって支持されて、適応光学系１３０を確定する。示した例では、精密表面８２ａは、反射面として使用される。上記で考察したように、精密表面８２ａは、１種または複数材料層を含んで、一定の選択波長または波長範囲での反射率を高めて、望遠鏡ミラーなどのミラーを確定してもよい。
【００７５】
制御装置１４０は、一連のアクチュエータ１１０に操作可能なように接続され、プロセッサー１４２およびアクチュエータを独立にアドレス指定し、選択して作動させる命令（例えば、ファームウェアまたはソフトウェア中の）を含む非一時的コンピュータ可読媒体１４４（プロセッサーの一部であっても、または別の記憶装置ユニット、などであってもよい）を含む。一例では、アクチュエータ１１０は、精密表面８２ａから反射された光に対する選択または所望光学波面に基づいて、精密表面８２ａに対する選択表面形状を確定するように作動される。一例では、所望の光学波面は、それが画像を形成する場合（単独でまたはその他の光学部品と組み合わせて）、収差を実質的に含まないものである。したがって、一例では、所望の光学波面は、波面が大気などの収差媒体を通って移動する際に、発生する可能性があるなどの場合に、入射波に付与される光学収差の有害作用の影響を弱める役割をするものである。
【００７６】
したがって、適応光学系１３０は、制御装置１４０の動作下で精密表面８２に対する一定の表面形状を機械的に確定するように構成される。適応光学系の例は、米国特許第４，４６７，１８６号；同第４，９６７，０６３号；同第７，１２５，１２８号；および同第７，３３３，２１５号で開示されている。
【００７７】
図１０の適応光学系１３０の一例では、精密物品８０は、代わりに、例えば、図８に示し、上記で考察したような、前述の片面精密物品とすることができる。このような精密物品８０では、支持構造物７０は、好ましくは充分に薄く、適応光学用途のための精密表面の必要な局所的変形を可能とする。両面精密物品８０は、上述の積層構造内の力のバランスをとることにより、適応光学系１３０において、より良好な光学性能を示すことが期待される。
【００７８】
添付の特許請求の範囲で定められる本開示の趣旨および範囲から逸脱することなく本明細書に記載された本開示の好ましい実施形態に対して様々な修正を行なうことができることは当業者には自明であろう。したがって、本開示は、このような修正物および変更物が添付の特許請求の範囲およびその等価物の範囲内に入る場合には、これらを包含する。
【手続補正２】
【補正対象書類名】特許請求の範囲
【補正対象項目名】全文
【補正方法】変更
【補正の内容】
【特許請求の範囲】
【請求項１】
前面および背面を有する薄板材料を用意し、前記薄板材料の前面を一定の表面形状を有するマンドレルの表面と接触させることにより精密物品を形成するプロセスであって、
ａ）前記薄板の少なくとも一部および前記マンドレルの少なくとも一部の周りに折り畳み式囲いを配置して、密閉された内部を形成し、前記薄板の背面の一部を外部環境と繋げるステップと、
ｂ）前記密閉された内部に少なくとも部分真空を形成し、前記密閉された内部と前記外部環境との間に圧力差を設定し、それにより、前記薄板を前記マンドレル表面に実質的に合わせて、室温〜７０℃までの温度で成形された薄板を形成するステップと、
ｃ）前記薄板の裏側を支持構造物に固定して、前記精密物品を確定するステップと、
ｄ）前記精密物品を前記マンドレルから取り外すステップと、を含むプロセス。
【請求項２】
前記外部環境が、一定の圧力を備えた内部を有する環境制御チャンバー囲壁またはバッグの形態の折り畳み式囲いにより定められ、前記内部圧が、１気圧〜１０気圧に制御可能である、請求項１に記載のプロセス。
【請求項３】
前記薄板が、３ｍｍまでの厚さのガラス、アルミニウム、マグネシウム、リチウムおよびそれらの合金などの軽量金属、セラミック炭化ケイ素、アルミニウム、ベリリウムおよびインバーの材料の内の１種から作製される、請求項１〜２のいずれか１項に記載のプロセス。
【請求項４】
前記成形された薄板の前面を１層または複数層の材料でコーティングし、一定の選択波長または一定の選択範囲の波長での反射面を確定することをさらに含む、請求項１〜３のいずれか１項に記載のプロセス。
【請求項５】
前記支持構造物が、５０ミクロンの名目厚さを有する接着剤の形態の１つの層の固定材料により前記成形された薄板に固定される、請求項１〜４のいずれか１項に記載のプロセス。
【請求項６】
精密表面を有する精密物品を形成するために、ｄ）前記精密物品を前記マンドレルから取り外すステップにおいて、前記成形された薄板の前面が前記物品の精密表面を確定することを特徴とする、請求項１〜５のいずれか１項に記載のプロセス。
【請求項７】
前記薄板がガラスから作製される、請求項６に記載のプロセス。
【請求項８】
前記精密表面を１層または複数層の材料でコーティングし、選択波長または一定の選択範囲の波長での反射面を確定することをさらに含む、請求項６または７に記載のプロセス。
【請求項９】
前記支持構造物が、５０ミクロンまでの名目厚さを有する１つの層の固定材料により前記成形された薄板に固定される、請求項１〜８のいずれか１項に記載のプロセス。
【請求項１０】
両面精密物品を形成するための請求項１に記載の精密物品を形成するプロセスであって、前記外部環境が支持構造物（７０）から作製され、それにより、前記支持構造物（７０）の第１の側に第１の薄板を使って第１のマンドレル上に請求項１に記載のプロセスが基本的に実施され、一方、前記支持構造物（７０）の相対する側に第２の薄板を使って第２のマンドレル上に請求項１に記載のプロセスが基本的に実施され、前記第１と第２の薄板である前記物品を前記第１と第２のマンドレルから取り外した後、前記第１と第２の成形された薄板の前面が前記両面精密物品の第１と第２の精密表面を確定することにより行われることを特徴とするプロセス。
【請求項１１】
前記２つの薄板により構成される、前記両面精密物品が全体として実質的に均一な２ｍｍ〜６ｍｍの範囲の厚さおよび少なくとも１メートルの直径を有する、請求項１０に記載のプロセス。
【請求項１２】
前記支持部材（７０）が、１ｍｍ〜２ｍｍの範囲の実質的に均一な厚さを有するガラスまたは軽量金属の固体層である、請求項１０に記載のプロセス。
【請求項１３】
前記第１の精密表面が、独立にアドレスで参照できる、前記両面精密物品の第１の精密表面を局所的に変形させて、前記第２の精密表面に対する選択表面形状を確定するように配置された一連のアクチュエータからなるマンドレルの方に向けられ、前記アクチュエータを独立に作動させて前記選択表面形状を確定する組込型命令を有する非一時的コンピュータ可読媒体を含む前記制御装置が使われている、請求項１０に記載のプロセス。
【国際調査報告】
2017537338.tif 000015
2017537338.tif 000016
2017537338.tif 000017
2017537338.tif 000018